【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
芳香族ジカルボン酸またはそのエステル形成性誘導体を主成分とするジカルボン酸成分とエチレングリコールを主成分とするジオール成分とを、触媒としてチタン化合物をチタン原子（Ｔｉ）としてポリエステル樹脂１トン当たり０．００２〜１．０モルの存在下で重合することにより、製造することができるポリエステル樹脂において、
前記触媒としてチタン化合物の他に、チタン原子及びリン原子以外の他の金属化合物を、ポリエステル樹脂１トン当たり、チタン原子及びリン原子以外の他の金属原子の含有量が０．０４〜５モルとなるように使用して得られたポリエステル樹脂であって、
該ポリエステル樹脂の固有粘度がη1で、固有粘度η1の樹脂を窒素ガス流通下２１０℃、１０時間加熱処理したポリエステル樹脂の固有粘度をη2、別途、固有粘度η1の樹脂を９５℃の水中加熱処理を４時間行った後に窒素ガス流通下２１０℃、１０時間加熱処理したポリエステル樹脂の固有粘度をη3とした場合、η1、η2及びη3が式１を満たすことを特徴とするポリエステル樹脂。
（η3−η1）／（η2−η1）＜０．９０      …式１
【請求項２】
請求項１に記載のポリエステル樹脂。（ただし、固有粘度が０．５０ｄｌ／ｇ以上であり、
チタン原子を０．１〜２００ｐｐｍの量で含み、
ベリリウム、マグネシウム、カルシウム、ストロンチウム、バリウム、ホウ素、アルミニウム、ガリウム、マンガン、コバルト、亜鉛およびアンチモンから選ばれる金属原子Ｍを０．１〜５００ｐｐｍの量で含み、
前記チタン原子と前記金属原子Ｍとのモル比（チタン原子／金属原子Ｍ）が０．０５〜５０の範囲にあり、
アセトアルデヒドの含有量が４ｐｐｍ以下であり、かつ該含有量をＷ0ｐｐｍとし、２７５℃の温度に加熱溶融して段付角板を成形した後のアセトアルデヒドの含有量をＷ1ｐｐｍとしたときに、Ｗ1−Ｗ0が１０ｐｐｍ以下であるポリエチレンテレフタレートを除く。）
【請求項３】
芳香族ジカルボン酸またはそのエステル形成性誘導体を主成分とするジカルボン酸成分とエチレングリコールを主成分とするジオール成分とを、触媒としてチタン化合物をチタン原子（Ｔｉ）としてポリエステル樹脂１トン当たり０．００２〜１．０モルの存在下で重合することにより、製造することができるポリエステル樹脂であって、該ポリエステル樹脂の固有粘度がη1で、固有粘度η1の樹脂を窒素ガス流通下２１０℃、１０時間加熱処理したポリエステル樹脂の固有粘度をη2、別途、固有粘度η1の樹脂を９５℃の水中加熱処理を４時間行った後に窒素ガス流通下２１０℃、１０時間加熱処理したポリエステル樹脂の固有粘度をη3とした場合、η1、η2及びη3が式１を満たすことを特徴とするポリエステル樹脂。
（η3−η1）／（η2−η1）＜０．９０      …式１
（ただし、固有粘度が０．５０ｄｌ／ｇ以上であり、
チタン原子を０．１〜２００ｐｐｍの量で含み、
ベリリウム、マグネシウム、カルシウム、ストロンチウム、バリウム、ホウ素、アルミニウム、ガリウム、マンガン、コバルト、亜鉛およびアンチモンから選ばれる金属原子Ｍを０．１〜５００ｐｐｍの量で含み、
前記チタン原子と前記金属原子Ｍとのモル比（チタン原子／金属原子Ｍ）が０．０５〜５０の範囲にあり、
アセトアルデヒドの含有量が４ｐｐｍ以下であり、かつ該含有量をＷ0ｐｐｍとし、２７５℃の温度に加熱溶融して段付角板を成形した後のアセトアルデヒドの含有量をＷ1ｐｐｍとしたときに、Ｗ1−Ｗ0が１０ｐｐｍ以下であるポリエチレンテレフタレートを除く。）
【請求項４】
請求項１ないし３のいずれか１項に記載のポリエステル樹脂。（ただし、固有粘度が０．５０ｄｌ／ｇ以上であり、
チタン原子を０．１〜２００ｐｐｍの量で含み、
ベリリウム、マグネシウム、カルシウム、ストロンチウム、バリウム、ホウ素、アルミニウム、ガリウム、マンガン、コバルト、亜鉛およびアンチモンから選ばれる金属原子Ｍを０．１〜５００ｐｐｍの量で含み、
前記チタン原子と前記金属原子Ｍとのモル比（チタン原子／金属原子Ｍ）が０．０５〜５０の範囲にあり、
環状三量体の含有量が０．５重量％以下であり、かつ該含有量をｘ重量％とし、２９０℃の温度に加熱溶融して段付角板を成形した後の環状三量体の含有量の増加量をｙ重量％としたときに、ｘとｙとが
ｙ≦−０．２ｘ＋０．２を満たすポリエチレンテレフタレートを除く。）
【請求項５】
芳香族ジカルボン酸またはそのエステル形成性誘導体を主成分とするジカルボン酸成分とエチレングリコールを主成分とするジオール成分とを、触媒としてチタン化合物をチタン原子（Ｔｉ）としてポリエステル樹脂１トン当たり０．００２〜１．０モルの存在下で重合することにより、製造することができるポリエステル樹脂であって、該ポリエステル樹脂の固有粘度がη1で、固有粘度η1の樹脂を窒素ガス流通下２１０℃、１０時間加熱処理したポリエステル樹脂の固有粘度をη2、別途、固有粘度η1の樹脂を９５℃の水中加熱処理を４時間行った後に窒素ガス流通下２１０℃、１０時間加熱処理したポリエステル樹脂の固有粘度をη3とした場合、η1、η2及びη3が式１を満たすことを特徴とするポリエステル樹脂。
（η3−η1）／（η2−η1）＜０．９０      …式１
（ただし、固有粘度が０．５０ｄｌ／ｇ以上であり、
チタン原子を０．１〜２００ｐｐｍの量で含み、
ベリリウム、マグネシウム、カルシウム、ストロンチウム、バリウム、ホウ素、アルミニウム、ガリウム、マンガン、コバルト、亜鉛およびアンチモンから選ばれる金属原子Ｍを０．１〜５００ｐｐｍの量で含み、
前記チタン原子と前記金属原子Ｍとのモル比（チタン原子／金属原子Ｍ）が０．０５〜５０の範囲にあり、
環状三量体の含有量が０．５重量％以下であり、かつ該含有量をｘ重量％とし、２９０℃の温度に加熱溶融して段付角板を成形した後の環状三量体の含有量の増加量をｙ重量％としたときに、ｘとｙとが
ｙ≦−０．２ｘ＋０．２を満たすポリエチレンテレフタレートを除く。）
【請求項６】
請求項１ないし５のいずれか１項において、ハンター色座標ｂ値が３未満であることを特徴とするポリエステル樹脂。
【請求項７】
芳香族ジカルボン酸またはそのエステル形成性誘導体を主成分とするジカルボン酸成分とエチレングリコールを主成分とするジオール成分とを、触媒としてチタン化合物をチタン原子（Ｔｉ）としてポリエステル樹脂１トン当たり０．００２〜１．０モルの存在下で重合することにより、製造することができるポリエステル樹脂であって、該ポリエステル樹脂の固有粘度がη1で、固有粘度η1の樹脂を窒素ガス流通下２１０℃、１０時間加熱処理したポリエステル樹脂の固有粘度をη2、別途、固有粘度η1の樹脂を９５℃の水中加熱処理を４時間行った後に窒素ガス流通下２１０℃、１０時間加熱処理したポリエステル樹脂の固有粘度をη3とした場合、η1、η2及びη3が式１を満たし、ハンター色座標ｂ値が３未満であることを特徴とするポリエステル樹脂。
（η3−η1）／（η2−η1）＜０．９０      …式１
【請求項８】
ポリエステル樹脂１トン当たり、チタン原子（Ｔｉ）が０．００２〜０．５モル、リン原子（Ｐ）が０．０２〜４モル、チタン原子（Ｔｉ）及びリン原子（Ｐ）以外の金属原子（Ｍ）が０．０４〜５モル含まれることを特徴とする請求項１ないし７のいずれか１項に記載のポリエステル樹脂。
【請求項９】
チタン原子（Ｔｉ）及びリン原子（Ｐ）以外の金属原子が、アルカリ金属、アルカリ土類金属及びマンガンから選択される少なくとも１種であることを特徴とする請求項１ないし８のいずれか１項に記載のポリエステル樹脂。
【請求項１０】
ポリエステル樹脂１トン当たりのアルカリ金属、アルカリ土類金属及びマンガンから選択される少なくとも１種の金属原子の合計の含有量Ｍ′（モル）と、チタン原子の含有量Ｔｉ（モル）とが、式２を満たすことを特徴とする請求項９に記載のポリエステル樹脂。
２．５≦Ｍ′／Ｔｉ≦２５０      …式２
【請求項１１】
ポリエステル樹脂１トン当たり、チタン原子（Ｔｉ）が０．００２〜０．０６モル、リン原子（Ｐ）が０．０２〜１モル、マグネシウム原子（Ｍｇ）が０．２〜２モル含まれることを特徴とする請求項９または１０に記載のポリエステル樹脂。
【請求項１２】
固有粘度が０．１００〜１．５００ｄｌ／ｇであることを特徴とする請求項１ないし１１のいずれか１項に記載のポリエステル樹脂。
【請求項１３】
芳香族ジカルボン酸が、テレフタル酸または２，６−ナフタレンジカルボン酸であることを特徴とする請求項１ないし１２のいずれか１項に記載のポリエステル樹脂。
【手続補正２】
【補正対象書類名】明細書
【補正対象項目名】０００６
【補正方法】変更
【補正の内容】
【０００６】
本発明は、以下を要旨とする。
［１］  芳香族ジカルボン酸またはそのエステル形成性誘導体を主成分とするジカルボン酸成分とエチレングリコールを主成分とするジオール成分とを、触媒としてチタン化合物をチタン原子（Ｔｉ）としてポリエステル樹脂１トン当たり０．００２〜１．０モルの存在下で重合することにより、製造することができるポリエステル樹脂において、前記触媒としてチタン化合物の他に、チタン原子及びリン原子以外の他の金属化合物を、ポリエステル樹脂１トン当たり、チタン原子及びリン原子以外の他の金属原子の含有量が０．０４〜５モルとなるように使用して得られたポリエステル樹脂であって、該ポリエステル樹脂の固有粘度がη1で、固有粘度η1の樹脂を窒素ガス流通下２１０℃、１０時間加熱処理したポリエステル樹脂の固有粘度をη2、別途、固有粘度η1の樹脂を９５℃の水中加熱処理を４時間行った後に窒素ガス流通下２１０℃、１０時間加熱処理したポリエステル樹脂の固有粘度をη3とした場合、η1、η2及びη3が式１を満たすことを特徴とするポリエステル樹脂。
（η3−η1）／（η2−η1）＜０．９０      …式１
［２］ 芳香族ジカルボン酸またはそのエステル形成性誘導体を主成分とするジカルボン酸成分とエチレングリコールを主成分とするジオール成分とを、触媒としてチタン化合物をチタン原子（Ｔｉ）としてポリエステル樹脂１トン当たり０．００２〜１．０モルの存在下で重合することにより、製造することができるポリエステル樹脂であって、該ポリエステル樹脂の固有粘度がη1で、固有粘度η1の樹脂を窒素ガス流通下２１０℃、１０時間加熱処理したポリエステル樹脂の固有粘度をη2、別途、固有粘度η1の樹脂を９５℃の水中加熱処理を４時間行った後に窒素ガス流通下２１０℃、１０時間加熱処理したポリエステル樹脂の固有粘度をη3とした場合、η1、η2及びη3が式１を満たすことを特徴とするポリエステル樹脂。
（η3−η1）／（η2−η1）＜０．９０      …式１
（ただし、固有粘度が０．５０ｄｌ／ｇ以上であり、チタン原子を０．１〜２００ｐｐｍの量で含み、ベリリウム、マグネシウム、カルシウム、ストロンチウム、バリウム、ホウ素、アルミニウム、ガリウム、マンガン、コバルト、亜鉛およびアンチモンから選ばれる金属原子Ｍを０．１〜５００ｐｐｍの量で含み、前記チタン原子と前記金属原子Ｍとのモル比（チタン原子／金属原子Ｍ）が０．０５〜５０の範囲にあり、アセトアルデヒドの含有量が４ｐｐｍ以下であり、かつ該含有量をＷ0ｐｐｍとし、２７５℃の温度に加熱溶融して段付角板を成形した後のアセトアルデヒドの含有量をＷ1ｐｐｍとしたときに、Ｗ1−Ｗ0が１０ｐｐｍ以下であるポリエチレンテレフタレートを除く。）
［３］ 芳香族ジカルボン酸またはそのエステル形成性誘導体を主成分とするジカルボン酸成分とエチレングリコールを主成分とするジオール成分とを、触媒としてチタン化合物をチタン原子（Ｔｉ）としてポリエステル樹脂１トン当たり０．００２〜１．０モルの存在下で重合することにより、製造することができるポリエステル樹脂であって、該ポリエステル樹脂の固有粘度がη1で、固有粘度η1の樹脂を窒素ガス流通下２１０℃、１０時間加熱処理したポリエステル樹脂の固有粘度をη2、別途、固有粘度η1の樹脂を９５℃の水中加熱処理を４時間行った後に窒素ガス流通下２１０℃、１０時間加熱処理したポリエステル樹脂の固有粘度をη3とした場合、η1、η2及びη3が式１を満たすことを特徴とするポリエステル樹脂。
（η3−η1）／（η2−η1）＜０．９０      …式１
（ただし、固有粘度が０．５０ｄｌ／ｇ以上であり、チタン原子を０．１〜２００ｐｐｍの量で含み、ベリリウム、マグネシウム、カルシウム、ストロンチウム、バリウム、ホウ素、アルミニウム、ガリウム、マンガン、コバルト、亜鉛およびアンチモンから選ばれる金属原子Ｍを０．１〜５００ｐｐｍの量で含み、前記チタン原子と前記金属原子Ｍとのモル比（チタン原子／金属原子Ｍ）が０．０５〜５０の範囲にあり、環状三量体の含有量が０．５重量％以下であり、かつ該含有量をｘ重量％とし、２９０℃の温度に加熱溶融して段付角板を成形した後の環状三量体の含有量の増加量をｙ重量％としたときに、ｘとｙとがｙ≦−０．２ｘ＋０．２を満たすポリエチレンテレフタレートを除く。）
［４］ 芳香族ジカルボン酸またはそのエステル形成性誘導体を主成分とするジカルボン酸成分とエチレングリコールを主成分とするジオール成分とを、触媒としてチタン化合物をチタン原子（Ｔｉ）としてポリエステル樹脂１トン当たり０．００２〜１．０モルの存在下で重合することにより、製造することができるポリエステル樹脂であって、該ポリエステル樹脂の固有粘度がη1で、固有粘度η1の樹脂を窒素ガス流通下２１０℃、１０時間加熱処理したポリエステル樹脂の固有粘度をη2、別途、固有粘度η1の樹脂を９５℃の水中加熱処理を４時間行った後に窒素ガス流通下２１０℃、１０時間加熱処理したポリエステル樹脂の固有粘度をη3とした場合、η1、η2及びη3が式１を満たし、ハンター色座標ｂ値が３未満であることを特徴とするポリエステル樹脂。
（η3−η1）／（η2−η1）＜０．９０      …式１
【手続補正３】
【補正対象書類名】明細書
【補正対象項目名】０００７
【補正方法】削除
【補正の内容】
【手続補正４】
【補正対象書類名】明細書
【補正対象項目名】００１８
【補正方法】変更
【補正の内容】
【００１８】
（η3−η1）／（η2−η1）＜０．９０      …式１